(57)【要約】【課題】本発明は高温低温での繰り返し充放電を行っても、接着点の破壊が起こりにくい  コアシェルラテックスを提供すること。【解決手段】コアシェル構造を有する共重合体ラテックスであって、コア部とシェル部の  双方にそれぞれ共役ジエン、エチレン性不飽和カルボン酸をコア部とシェル部のいずれ  かあるいは両方に含有し、コアシェルラテックスのコア部のゲル含有率が９０％〜１０  ０％であり、シェル部のゲル含有率が７０．０％〜９９％であってコア部とシェル部の  ゲル含有率の差が０．５％〜３０％である共重合体ラテックスを含有する電気化学的デ  バイス電極バインダー。【選択図】  なし【特許請求の範囲】
【請求項１】
コアシェル構造を有する共重合体ラテックスであって、共役ジエンをコア部とシェル部の双方に含有し、エチレン性不飽和カルボン酸をコア部とシェル部の少なくとも一方に含有しており、コア部のゲル含有率が９０％〜１００％、シェル部のゲル含有率が７０％〜９９％であり、コア部のゲル含有量がシェル部のゲル含有率より０．５％〜３０％高い共重合体ラテックスを含有する電気化学的デバイス電極バインダー。
【請求項２】
示差走査熱量計により測定されるコアシェル共重合体ラテックス全体のガラス転移温度が１つだけである請求項１の共重合体ラテックスを含有する電気化学的デバイス電極バインダー。
【請求項３】
体積平均粒子径が１００〜５００ｎｍである請求項１または２に記載の共重合体ラテックスからなる電気化学的デバイス電極バインダー。
【請求項４】
コア部とシェル部に含まれる共役ジエン成分量の和が共重合体ラテックス全体１００質量部の内、２０〜７０質量部である請求項１〜３のいずれかに記載の共重合体ラテックスを含有する電気化学的デバイス電極バインダー。
【請求項５】
ガラス転移温度が５０℃〜―５０℃である請求項１〜４のいずれかに記載の共重合体ラテックスを含有する電気化学的デバイス電極バインダー。
【請求項６】
共重合体ラテックスに対してシェル部の質量％が２０〜８０質量％である請求項１〜５のいずれかに記載の共重合体ラテックスを含有する電気化学的デバイス電極バインダー。
【請求項７】
請求項１〜５のいずれかに記載の電気化学的デバイス電極バインダーを用いた電気化学的デバイス。
【発明の詳細な説明】
【技術分野】
【０００１】
本発明は電気化学的デバイス電極に用いられるバインダーに関する。
【背景技術】
【０００２】
これまでリチウムイオン二次電池などの電気化学的デバイスに用いられる電極を製造する方法としては、バインダーと電極活物質を含有してなる液状の組成物を、集電体表面に塗布して乾燥することによって、当該集電体の上に電極層を形成させる方法が知られている。
【０００３】
その際に使用されるバインダーとしてはポリフッ化ビニリデン等のフッ素樹脂が有機溶媒中に溶解されてなるものが知られている。然るにフッ素樹脂は集電体を構成する金属（集電体）との接着力が十分に高い物では無い上、柔軟性も十分に高い物ではなかった。電池を製造する際に電極層にクラックが入ったり集電体と活物質の剥離が生じるとの問題があった。
【０００４】
一方、集電体を構成する金属との接着力が高く、しかも、柔軟性が高い電極層を形成することができるバインダーとして、スチレン−ブタジエン系共重合体ラテックスが知られている。更に耐溶剤性などの性能を維持しつつ接着力を改善した共重合体ラテックスとしてコアシェル構造を有する共重合体ラテックスが提案されている。（特許文献１）
【先行技術文献】
【特許文献】
【０００５】
【特許文献１】特開２０１０−１７０８５２号公報
【発明の概要】
【発明が解決しようとする課題】
【０００６】
しかし、上記特許文献１に記載のコアシェルラテックスを用いて得られる電池を用いて、高温や低温に繰り返しさらされる環境下で充放電を行うと、集電体との結着力が低下するという問題があった。
本発明は高温低温の繰り返し充放電を行った際にも充放電効率が低下することのないコアシェルラテックスを提供することを目的とするものである。
【課題を解決するための手段】
【０００７】
本発明者は、上記課題を解決する方法について検討を重ねた結果、以下のことを見出した。コアとシェルでガラス転移温度が異なる構造を有するラテックスをバインダを用いると集電体への接着力と耐溶剤性が増す。しかしながら、高温と低温下に繰り返し置かれた状態で電池を充放電すると、ラテックス粒子内部での変形性が不足し、集電体や活物質との接着点に歪が蓄積するため、活物質と極板の接着点の破壊が進み、結果として充放電効率の低下がおこりやすいことがわかった。そこで、コアとシェルそれぞれにおける共重合体ラテックスのゲル含有率の絶対値と差を特定の範囲にすると、バインダー粒子全体が変形するようになり、そのため高温低温を繰り返す条件下で充放電を行っても、接着点への歪の蓄積が小さく抑えられ、接着点の破壊が起こりにくくなることを見いだした。そして、この知見に基づいて本発明をなすに至った。
【０００８】
すなわち本発明は下記のとおりである。
［１］コアシェル構造を有する共重合体ラテックスであって、共役ジエンをコア部とシェル部の双方に含有し、エチレン性不飽和カルボン酸をコア部とシェル部の少なくとも一方に含有しており、コア部のゲル含有率が９０％〜１００％、シェル部のゲル含有率が７０％〜９９％であり、コア部のゲル含有量がシェル部のゲル含有率より０．５％〜３０％高い共重合体ラテックスを含有する電気化学的デバイス電極バインダー。
［２］示差走査熱量計により測定されるコアシェル共重合体ラテックス全体のガラス転移温度が１つだけである上記［１］に記載の共重合体ラテックスを含有する電気化学的デバイス電極バインダー。
［３］体積平均粒子径が１００〜５００ｎｍである上記［１］または［２］に記載の共重合体ラテックスを含有する電気化学的デバイス電極バインダー。
［４］コア部とシェル部に含まれる共役ジエン成分量の和が共重合体ラテックス全体１００質量部の内、２０〜７０質量部である上記［１］〜［３］のいずれかに記載の共重合体ラテックスを含有する電気化学的デバイス電極バインダー。
［５］ガラス転移温度が５０℃〜―５０℃である上記［１］〜［４］のいずれかに記載の共重合体ラテックスを含有する電気化学的デバイス電極バインダー。
［６］共重合体ラテックスに対してシェル部の質量％が２０〜８０質量％である上記［１］〜［５］のいずれかに記載の共重合体ラテックスを含有する電気化学的デバイス電極バインダー。
［７］請求項１〜５のいずれかに記載の電気化学的デバイス電極バインダーを用いた電気化学的デバイス。
【発明の効果】
【０００９】
高温と低温下に繰り返し置かれた状態で電池を充放電しても、充放電効率が低下しないという効果を有する。
【発明を実施するための形態】
【００１０】
以下、本発明を詳細に説明する。
電気化学的デバイス電極とは、活物質を含有してなる組成物を集電体表面に塗布乾燥した電極であり、二次電池、電機二重層キャパシタ、リチウムイオンキャパシタなどに用いられる電極をいう。本発明のバインダーに含まれるラテックスは、電極活物質（活物質）を添加した組成物を集電体表面に塗布後、乾燥させることにより集電体の上に電極層を形成させるバインダーとなる。
【００１１】
上記の共重合体ラテックスは、コア部とシェル部を有するコアシェルラテックスである。この共重合体ラテックスは、共役ジエンをコア部とシェル部の双方に含有し、エチレン系不飽和カルボン酸をコア部とシェル部の少なくとも一方に含有している。また、該共重合ラテックスのコア部とシェル部のゲル含有率の差は０．５％〜３０％である。
【００１２】
電気化学的デバイス電極バインダーを構成する共重合体ラテックスに使用される単量体は、共役ジエン、エチレン性不飽和カルボン酸のほかに、その他共重合可能なビニル化合物が挙げられる。
【００１３】
原料単量体を構成する共役ジエンとしては例えば、１，３−ブタジエン、イソプレン、２−クロロ−１，３−ブタジエン、クロロプレン等を１種単独または２種以上を組み合わせてもちうることができ、これらの中では、接着性の観点から１，３−ブタジエンが好ましい。
【００１４】
コア部とシェル部に含まれる共役ジエン成分量の和が共重合体ラテックス全体１００質量部の内、２０〜７０質量部が好ましく、更に好ましくは３０〜６０質量部である。２０部より多く含まれることにより共重合体のやわらかさが十分となり、電池を成形する際の可撓性が高くなるので電極面の割れが発生しにくい傾向になる。７０質量部以下とすることで塗工層表面のべたつき性が少なくなる傾向になりプレス加工時にロール表面を汚し難くなる。
（以下組成量は特に記載が無い限り、全共重合体を１００質量部としたときの内数である）
【００１５】
原料単量体を構成するエチレン性不飽和カルボン酸としては例えば、フマール酸、イタコン酸、アクリル酸、メタアクリル酸等を挙げることができ、１種単独または２種以上を組み合わせてもちいることができる。これらの中では、重合した共重合体ラテックスの安定性の観点からイタコン酸とアクリル酸が望ましい。エチレン性不飽和カルボン酸の使用量は好ましくは０．０１以上２０質量部以下であり、より好ましくは０．０１以上１５質量部以下、更に好ましくは０．０１以上１０質量部以下である。
【００１６】
その他共重合可能なビニル化合物として芳香族ビニル化合物、(メタ）アクリレート化合物、シアン化ビニル系化合物などが挙げられる。
芳香族ビニル化合物としては例えばスチレン、α−メチルスチレン、ｐ−メチルスチレン、ビニルトルエン、クロルスチレン、ジビニルベンゼン等を１種単独または２種以上を組み合わせてもちうることができ、これらの中では、重合した共重合体ラテックスの安定性の観点からスチレンが好ましい。芳香族ビニル化合物は３０〜７０質量部が好ましくより好ましくは３５〜６５質量部であり、更に好ましくは３５〜６０質量部である。
【００１７】
（メタ）アクリレート化合物としては、例えばメチル（メタ）アクリレート、エチル(メタ)アクリレート、ｎ−プロピル(メタ)アクリレート、i−プロピル（メタ）アクリレート、ｎ−ブチル（メタ）アクリレート、i−ブチル（メタ）アクリレート、ｎ−アミル（メタ）アクリレート、i−アミル（メタ）アクリレート、ヘキシル（メタ）アクリレート、２−ヘキシル（メタ）アクリレート、オクチル（メタ）アクリレート、i−ノニル（メタ）アクリレート、デシル（メタ）アクリレート、ヒドロキシメチル（メタ）アクリレート、ヒドロキシエチル（メタ）アクリレート、エチレングリコール（メタ）アクリレート等を１種単独または２種以上を組み合わせてもちうることができ、これらの中では、重合した共重合体ラテックスの安定性の観点からメチルメタアクリレートが望ましい。(メタ)アクリレート化合物は０．１〜３０質量部が好ましく、より好ましくは０．１〜２５質量部であり、更に好ましくは０．１〜２０質量部である。
【００１８】
シアン化ビニル系化合物としては、例えばアクリロニトリル、メタアクリロニトリル、α−クロルアクリロニトリル等を挙げることができ、これらの単量体を１種単独または２種以上を組み合わせてもちうることができ、これらの中では、アクリロニトリルが重合した共重合体ラテックスの安定性の観点から望ましい。シアン化ビニル系化合物は０．１〜３０質量部が好ましく、より好ましくは０．１〜２０質量部、更に好ましくは０．１〜１５質量部である。
【００１９】
上記以外に２−ヒドロキシエチルアクリレートなどのヒドロキシル基含有の単量体；アクリル酸アミノエチル、アクリル酸ジメチルアミノエチル、アクリル酸ジエチルアミノエチル、などのアミノアルキルエステル類；２−ビニルピリジン、４−ビニルピリジンなどのピリジン類；アクリル酸グリシジル、メタクリル酸グリシジルなどのグリシジルエステル類；アクリルアミド、メタクリルアミド、Ｎ−メチロールアクリルアミド、グリシジルメタクリルアミド、Ｎ,Ｎ−ブトキシメチルアクリルアミドなどのアミド類；酢酸ビニルなどのカルボン酸ビニルエステル類；塩化ビニルなどのハロゲン化ビニル類；ジビニルベンゼン、（ポリ）エチレングリコールジ（メタ）アクリレート、ヘキサンジオールジ（メタ）アクリレート、１,４−ブタンジオールジ(メタ)アクリレート、アリル(メタ)アクリレート等の多官能ビニル系単量体が挙げられる。これらは１種を単独で、または２種以上を組み合わせて用いることができる。通常配合量は０．１〜３０質量部である。  得られる共重合体ラテックスの安定性の観点からは、他の共重合可能な単量体として２−ヒドロキシエチルアクリレートを配合することが望ましい。
【００２０】
コアシェル構造を有する共重合体ラテックスのコア部のゲル含有率は９０％〜１００％である。９０％以上あれば共重合体の耐溶剤性が維持され、電池内部で電解液による膨潤することがないため、極板-活物質間および活物質−活物質間の接着力の低下が抑えられる。コアのゲル含有率は高ければ高いほど良い。９５％〜１００％であることが好ましく、さらに好ましくは９７％〜１００％がよく、特に好ましくは９９％から１００％である。
【００２１】
シェル部のゲル含有率は７０％〜９９％である。７０％以上あれば耐溶剤性が維持され、電池内部の非水系電解液への溶解が抑えられるので、電池寿命を長寿命化させる。また、９９％以下であれば接着力の低下が抑えられる。好ましくは８０％〜９９％がよく、特に好ましくは９０％から９９％である。
【００２２】
コア部のゲル含有率はシェル部のゲル含有率より０．５％〜３０％高くする必要があり、この範囲にあると高温低温の繰り返し充放電での接着点への歪の蓄積が小さく抑えられ、接着点の破壊が起こりにくくなる。好ましくは０．５％〜２０％がよく、特に好ましくは０．５％から１０％である。
ゲル含有率とは共重合ラテックス粒子内の分子量や架橋度を表す値であり、以下の方法で測定される。ゲル含有率が高いほど耐溶剤性が高いと判断される。
【００２３】
（ゲル含有率測定法）
共重合体ラテックスをガラス板上に０．５ｍｍ厚で塗布し、１３０℃、３０分加熱で乾燥し得られた塗膜から、０．５ｇを秤量した後トルエン４０ｍｌに浸漬して３時間震とうした。震とう後の共重合体塗膜を３２５メッシュのステンレス金網でろ過し１３０℃、１時間乾燥した。乾燥後の重量と浸漬前の塗膜の重量から下記の式でゲル含有率を計算した。
【００２４】
【数１】
2013182765.tif 000002
【００２５】
コア部、シェル部のゲル含有率はそれぞれの均一組成の共重合体ラテックスを作製しゲル含有率を測定して決定した。
上記ゲル含有率の調整にはメルカプタン類等の分子量調整剤などの使用や重合温度条件などで調整することができる。コア部とシェル部には分子量調整剤をそれぞれ使用しても良いし使用しなくても良い。コア部に比べてシェル部に分子量調整剤を多く使用することで本発明の共重合体を容易に製造できる。
【００２６】
分子量調整剤としてはクロロホルム、四塩化炭素などのハロゲン化炭化水素類、ｎ−ヘキシメルカプタン、ｎ−オクチルメルカプタン、ｎ−ドデシルメルカプタン、ｔ−ドデシルメルカプタン、チオグリコール酸等のメルカプタン類。ジメチルキサントゲンジサルファイド、ジイソプロピルキサントゲンジサルファイドなどのキサントゲン類、ターピノーレン、α−メチルスチレンダイマー、など通常の乳化重合で使用可能なものを全て使用できる。分子量調整剤の使用量は全単量体１００質量部に対して外数で０以上５質量部以下が好ましく、α−メチルスチレンダイマー、ｔ−ドデシルメルカプタンが好ましく使用される。
【００２７】
上記の共重合体ラテックスの体積平均粒子径は、１００ｎｍから５００ｎｍであると好ましい。１００ｎｍ以上あれば接着力が維持される。５００ｎｍ以下であれば共重合体ラテックスの保存安定性が維持される。このような粒子径にするにはシード（例えば粒子径３５ｎｍのポリスチレンラテックス）粒子の量や乳化剤量などで調整することができる。粒子径はより好ましくは１５０ｎｍから４００ｎｍであり、更に好ましくは２５０ｎｍから３５０ｎｍである。
【００２８】
共重合体ラテックスに対してシェル部の質量％は２０〜８０質量％が好ましい。２０質量％以上であると接着力が維持され、８０質量％以下であれば耐溶剤性が維持される。より好ましくは２５〜７５質量％であり、更に好ましくは３０〜７０質量％である。
【００２９】
上述の共重合体ラテックスは、示差走査熱量計によって測定されたガラス転移温度が１つであることが望ましい。ガラス点移温度は−５０℃から５０℃の間に１個存在することが望ましい。ガラス転移温度は１つであれば良く幅は問わない。ガラス転移温度が一個であることは、特に高温と低温下に繰り返しおかれる環境において充放電を行って電極が変形した際にも、バインダーの追従性が十分となるので、より活物質や集電体との接着点が破壊されにくくなる。
そのため充放電を繰り返したとしても充放電効率が低下することが少ない。
【００３０】
上述のようにガラス転移温度を一個にするためには、分子量調整剤量以外のコア部とシェル部を構成する単量体の組成比を同じにする方法、コアシェルを構成する単量体の組成比を調整してガラス転移温度を一個にする方法などが挙げられる。
【００３１】
本発明において共重合体ラテックスは上記単量体を乳化重合することで得ることができる。重合時には適当なシード粒子を用いることができ、シード粒子も通常の乳化重合により得ることができる。また、乳化重合に際しては公知の方法を採用することができ、水性媒体中で乳化剤、重合開始剤、分子量調整剤、キレート化剤、ＰＨ調整剤等を適宜用いて製造することができる。
【００３２】
ここで乳化剤としては、アニオン性界面活性剤、ノニオン性界面活性剤、両性界面活性剤、反応性界面活性剤などが単独で、あるいは２種以上を併用して使用できる。
【００３３】
アニオン界面活性剤としては例えば高級アルコールの硫酸エステル、アルキルベンゼンスルホン酸塩、脂肪族スルホン酸塩、ポリエチレングリコールアルキルエーテルの硫酸塩エステルなどが挙げられる。
【００３４】
ノニオン性界面活性剤としてはポリエチレングリコールのアルキルエステル型、アルキルエーテル型、アルキルフェニルエーテル型などが用いられる。
【００３５】
両性界面活性剤としてはラウリルベタイン、ステアリルベタインなどのベタイン類、ラウリル−β−アラニン、ステアリル−β−アラニン、ラウリルジ（アミノエチル）グリシンなどのアミノ酸タイプのものなどが用いられる。
【００３６】
反応性界面活性剤としては例えばポリオキシエチレンアルキルプロペニルフェニルエーテル、α−〔１−〔（アリルオキシ）メチル〕−２−（ノニルフェノキシ）エチル〕―ω−ヒドロキシポリオキシエチレンなどが挙げられる。
【００３７】
乳化剤の使用量は全単量体１００質量部に対して好ましくは０．１〜１０質量部、より好ましくは０．１〜８質量部さらに好ましくは０．１〜６質量部である。
【００３８】
重合開始剤としては過硫酸ナトリウム、過硫酸カリウム、過硫酸アンモニウムなどの水溶性重合開始剤、過酸化ベンゾイル、ラウリルパーオキサイドなどの油溶性重合開始剤、還元剤との組み合わせによるレドックス系重合開始剤などが、単独であるいは組み合わせて使用できる。
【００３９】
重合開始剤の使用量は全単量体１００質量部に対して０．１〜３質量部が好ましい。
コアシェル構造を有する共重合体の重合方法としては；１．あらかじめコア部組成の共重合体を別の容器で重合し、この共重合体をシード粒子として所定量を重合容器に添加した後、シェル部組成を与える単量体を重合する方法；２．コア部組成を重合し、同一重合容器内でシェル部組成を与える単量体の重合を行う方法などが挙げられる。なお、いずれの重合方法においてもコア部組成の重合率は５０質量％以上である必要があり、より好ましくは８０質量％以上である。
【００４０】
コア部およびシェル部の共重合体を与える単量体を仕込む方法としては；１．単量体混合物を一括して仕込む方法；２．単量体の一部を重合した後、残りを連続的にあるいは断続的に添加する方法、；３．単量体混合物を重合のはじめから連続的あるいは断続的に添加する方法などを採ることができる。また、これらの方法を組み合わせることもできる。
重合温度は通常コアシェル共に６０℃〜１００℃であるとよい。
【００４１】
（電池電極用組成物）
上述の電気化学的デバイス電極バインダーは電極活物質と配合して電気化学的デバイス電極用組成物として使用され、必要に応じて他の成分が含有される。
かかるその他の成分としては増粘剤、分散剤、共重合体ラテックスの安定剤としてのノニオン性またはアニオン性界面活性剤、消泡剤などの添加物などが挙げられる。
【００４２】
本発明の共重合体ラテックスの分散媒としては水を用いることができ、前述のようにバインダー粒子を乳化重合して得る場合には、重合時に使用した水分散媒をそのまま用いたり、あるいはこれを濃縮して使用することができる。また、分散媒は必要に応じて活物質に最適な有機系溶媒に置換して用いることができる。かかる有機系分散媒については特に限定されず、置換の方法も特に限定されないが、例えば乳化重合して得られる共重合体ラテックスに有機分散媒を添加し、減圧蒸留で水を揮発させる方法、前記共重合体ラテックスより水を揮発させ、得られる固形分を有機分散媒に再分散させる方法等が挙げられる。負極電極バインダー組成物中には上記共重合体ラテックスが必須であり、適当な活物質、例えば、非水系電池に関しては、例えばハードカーボン、黒鉛、活性炭等が使用される。また、炭素繊維なども使用できる。ポリアセチレン、ポリ−ｐ−フェニレン等の導電性高分子も使用できる。特にＬｉＰＦ6、Ｌｉ(1-x)ＣｏＯ2、Ｌｉ(1-x)ＮｉＯ2、ＬｉxＣｏyＳｎzＯ2などのリチウムイオン含有酸化物を用いた場合、正負極共に放電状態で組み立てることが可能となり好ましい組み合わせとなる。
【００４３】
上記電気化学的デバイス電極組成物において、本発明のバインダーは、電極活物質１００質量部に対して固形分で０．１〜２０質量部が好ましく、より好ましくは０．１〜１０質量部、さらに好ましくは０．１〜８質量部が配合される。０．１質量部以上とすることにより集電体などに対する接着力が良好になり、２０質量部以下であることにより、電池内部抵抗の上昇を抑えることができ、好ましい電気化学的デバイス電極特性が得られる。
【００４４】
なお、前記バインダー中に、上記の共重合体ラテックスは５０％以上含まれていることが好ましく、より好ましくは８０％以上が共重合体ラテックスであることが好ましい。また、バインダー中には共重合体ラテックスのほかに、アクリル系ラテックス、ポリビニリデンフロリドやポリテトラフルオロエチレンなどのフッ素樹脂系ラテックスなどが含まれていても良い。
【００４５】
電気化学的デバイス電極バインダーを用いる電気化学的デバイス電極組成物には、必要に応じて水溶性増粘剤を用いることができる。上記水溶性増粘剤としては、カルボキシメチルセルロース、メチルセルロース、ヒドロキシメチルセルロース、エチルセルロース、ポリビニルアルコールなどが挙げられる。
【００４６】
上記、電気化学的デバイス電極組成物は電気化学的デバイス電極バインダー、電極活物質および水溶性増粘剤からなるが、その他必要に応じて分散剤、共重合体ラテックスの安定剤としてのノニオン性またはアニオン性界面活性剤などの添加剤、電極の導電性付与の目的でカーボン繊維などを加えても良い。
【００４７】
（電極電池）
本発明の共重合体ラテックスは、リチウムイオン二次電池、電気二重層キャパシタやリチウムイオンキャパシタ等の電気化学デバイス電極バインダーとして利用できる。
電気化学的デバイス電極は上記電気化学的デバイス電極組成物を、スラリー状にして集電体に塗布し、加熱し、乾燥することによって得られる。集電体としてはたとえばリチウムイオン二次電池負極としては銅箔が用いられる。
【００４８】
塗布方法としては、リバースロールコーター、コンマバーコーター、グラビヤコーター、エア−ナイフコーターなど任意のコーターヘッドをもちることができる。乾燥方法としては放置乾燥、送風乾燥、温風乾燥、赤外線加熱機、遠赤外過熱機などが使用できる。乾燥温度は通常６０℃〜１５０℃で行う。
【００４９】
たとえば、上記のようにして得られた電気化学的デバイス電極を用いてリチウムイオン電池を組み立てる場合電解質としてはＬｉＣｌＯ4、ＬｉＢＦ4、ＬｉＰＦ6が挙げられる。また、用いられる電解質の有機溶媒としては例えばエーテル類、ケトン類、ラクトン類、ニトリル類、アミン類、アミド類、カーボネート類、塩素化炭化水素類などが挙げられ、代表例としてはテトラヒドロフラン、アセトニトリル、ブチロニトリル、プロピレンカーボネート、エチレンカーボネート、ジエチルカーボネート等を挙げることができ、１種類または２種類以上の混合物として使用されるが、必ずしもこれらに限定されるものではない。
【実施例】
【００５０】
次に、実施例および比較例によって本発明を説明する。なお質量部は全て固形分換算値とした。
【００５１】
［評価方法］
（１）ガラス転移温度
ＰＨ９．０に調整した共重合体ラテックスを１３０℃で３０分乾燥し、乾燥物を得た。
示差走査熱量測定（エスアイアイ・ナノテクノロジー株式会社製；ＤＳＣ６２２０）を  使用し、ＡＳＴＭ法（Ｄ３４１８−９７）に従い、温度−１２０℃から＋１６０℃まで  、２０℃／ｍｉｎの速度で昇温し、共重合体ラテックスの示差走査熱量曲線を得て、付  属のソフトウエアでガラス転移温度を求めた。ガラス転移温度が１つあるいは２つ以上  であるかないかはソフトウエアの判定によってピークを求めて決めた。
【００５２】
（２）バインダー粒子の体積平均粒子径
ＭＩＣＲＯＴＲＡＣレーザー光散乱粒度分析計ＵＰＡ１５０で測定した。
【００５３】
（３）保存安定性
得られた共重合体ラテックスを１Lのメスシリンダーに入れて密栓して２３℃で静    置し、目視で分離状態を確認すると共に固形分を測定した。
５：6ヶ月経過で分離無し
４：5ヶ月経過で分離が認められた。
３：4ヶ月経過で分離が認められた。
２：3ヶ月経過で分離が認められた。
１：2ヶ月経過で分離が認められた。
【００５４】
（４）電極の作製
カルボキシメチルセルロース（１％溶液）８０質量部に活物質として天然黒鉛１００  質量部を分散し、その後得られた共重合体ラテックスを固形分で２固形分質量部を分散  して塗工液とした。得られた塗工液に水を加え、総固形分を５０％に調整した。この塗  工液を乾燥後の厚みが１００μｍになるように銅箔に塗布した後、６０℃で６０分乾燥  した。塗布した電極層をソフトニップカレンダーで密度が２．５ｇ／ｃｍ3になるよう  にニップし、電極を作製した。
【００５５】
（５）二次電池の作製
次に、上記で得られた電極を円形に打抜き、グローブボックス内で打抜いた負極を２  極式コインセル内に載置した。ついでこの上に円形に打ち抜いたポリプロピレン多孔膜  製からなるセパレーターを載置すると共に、空気が入らないように電解液を注入した。
その後、円形に打ち抜いた正極を載置し外装ボディーをねじで閉めて封止することによ  り二次電池を作製した。ここで使用した電解液はエチレンカーボネート／ジエチルカー  ボネート混合溶媒（質量比＝１／１）にＬｉＰＦ6が１モル／リットルの濃度で溶解さ  れてなるものである。
【００５６】
（６）ピール強度
（４）で得られた電極から巾２ｃｍ×長さ１２ｃｍの試験片を切り出し、この試験片  の集電体側の表面を両面テープでアルミ板に貼り付けた。また試験片の電極層側に巾１  ８ｍｍのテープ（商品名「セロテープ（登録商標）」（ニチバン社製））（ＪＩＳ  Ｚ  １５２２に規定）を貼り付け１８０°方向に１００ｍｍ／ｍｉｎの速度でテープを剥離  したときの強度を６回測定しその平均値（Ｎ／１８ｍｍ）をピール強度として算出した  。この値が大きいほど集電体と電極層の接着強度が高く、集電体から電極層が剥離しが  たいと評価することができる。
【００５７】
（７）高温低温繰り返し充放電サイクル特性
得られた二次電池に対し、定電流（１Ｃ）−定電圧（４．２Ｖ）方式により２．５時  間充電し、定電流（１Ｃ）方式により放電するサイクルを、６０℃と−１０℃で交互に  繰り返し、３サイクル目の放電容量に対する６０サイクル目の放電容量を測定した。
【００５８】
【数２】
2013182765.tif 000003
【００５９】
◎：９５％以上
〇：９０％以上
△：８０〜９０％
×：８０％以下
充放電サイクル適性の値が大きいほど高温低温繰り返し充放電サイクル特性が良好と  判断される。
【００６０】
（８）電極層の可撓性
（４）で得られた電極から電極から幅２ｃｍ×長さ１２ｃｍの試験片を切り出し、こ  の試験片の集電体の側の面を２ｍｍφのステンレス製円筒に当てて屈曲させた後、電極  層の状態を光学顕微鏡で観察し電極層の割れの有無を調べた。
〇：電極層にわれが認められない
△：電極層の端部にのみ割れが認められる
×：電極層全面に割れが認められる
電極層の割れが認められないほど電極層の可撓性が高いと判断される。
【００６１】
（９）べたつき性
（４）で得られた電極から幅２ｃｍ×長さ１２ｃｍの試験片を切り出し、この試験片  の電極層側を幅５ｃｍ長さ１５ｍｍのステンレス板に重ね合わせ、５０ｋＮ／ｃｍ2で  ５分間圧着した。サンプルを取り出して電極を剥がして電極表面を目視で観察して評価  した。
〇：電極表面に剥がれが見られない
△：隅の方だけ剥がれている
×：全面に剥がれが見られる。
【００６２】
（１０）コア部およびシェル部のゲル含有率の測定
コア部組成、シェル部組成で均一粒子を製造しそれぞれのゲル含有率を測定した。
【００６３】
（実施例１）コアシェル同一組成／コアシェル比＝コア５０％／シェル部５０％
反応器に初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み、攪拌しながら８０℃に昇温して保持した。ここへコア部組成の配合単量体（ブタジエン２０質量部、スチレン２４．５質量部、メチルメタアクリレート１．５質量部、アクリロニトリル１．５質量部、２−ヒドロキシエチルアクリレート０．５質量部、アクリル酸０．５質量部、α−メチルスチレンダイマー０．０５質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル部組成の単量体（ブタジエン２０質量部、スチレン２４．５質量部、メチルメタアクリレート１．５質量部、アクリロニトリル１．５質量部、２−ヒドロキシエチルアクリレート０．５質量部、アクリル酸０．５質量部、α−メチルスチレンダイマー０．０５質量部、ｔ−ドデシルメルカプタン０．１質量部）を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍであり、ゲル含有率は９８．６％であった。示差走査熱量計で測定したガラス転移温度は０℃に１つ存在した。
【００６４】
（実施例２）コアシェル同一組成／コアシェル比＝コア部５０％／シェル部５０％
コア部、シェル部共に単量体組成のブタジエンを１０質量部にしてスチレンを３４．５質量部に変更した以外は実施例１と同様に重合した。得られた共重合体ラテックスを苛性カリウムでＰＨ７．０±１．０に調整した時の体積平均粒子径は３００ｎｍであり、ゲル含有率は９９．２％であった。示差走査熱量計で測定したガラス転移温度は４８℃に１つ存在した。
【００６５】
（実施例３）コアシェル同一組成／コアシェル比＝コア部５０％／シェル部５０％
コア部、シェル部共に単量体組成のＢＤを３５質量部にしてスチレンを９．５質量部に変更した以外は実施例１と同様に重合した。得られた共重合体ラテックスの得られた共重合体ラテックスを苛性カリウムでＰＨ７．０±１．０に調整した時の体積平均粒子径は３００ｎｍであり、ゲル含有率は９９．１％であった。示差走査熱量計で測定したガラス転移温度は−４９℃に１つ存在した。また、コア部組成、シェル部組成で均一粒子を作製しゲルを測定した。
【００６６】
（実施例４）コアシェル同一組成／コアシェル比＝コア部５０％／シェル部５０％
体積平均粒子径を１００ｎｍにした以外は実施例１と同様に重合した。得られた共重合体ラテックスを苛性カリウムでＰＨ７．０±１．０に調整した時の体積平均粒子径は１００ｎｍでありゲル含有率は９９．４％であった。示差走査熱量計で測定したガラス転移温度は０℃に１つ存在した。また、コア部組成、シェル組成で均一粒子を作製しゲルを測定した。
【００６７】
（実施例５）コアシェル同一組成／コアシェル比＝コア部５０％／シェル部５０％
体積平均粒子径を５００ｎｍにした以外は実施例１と同様に重合した。得られた共重合体ラテックス得られた共重合体ラテックスを苛性カリウムでＰＨ７．０±１．０に調整した時の体積平均粒子径は５００ｎｍであり、ゲル含有率は９６．３％であった。示差走査熱量計で測定したガラス転移温度は０℃に１つ存在した。
【００６８】
（実施例６）コアシェル同一組成／コアシェル比＝コア部２０％／シェル部８０％
コアシェル比をコア部２０％／シェル部８０％にした以外は実施例１と同様に重合した。
反応器に所定の初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへコア部組成の所定量の配合単量体（ブタジエン８質量部、スチレン９．８質量部、メチルメタアクリレート０．６質量部、アクリロニトリル０．６質量部、２−ヒドロキシエチルアクリレート０．２質量部、アクリル酸０．２質量部、α―メチルスチレンダイマー０．０２質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル組成の所定量の単量体（ブタジエン３２質量部、スチレン３９．２質量部、メチルメタアクリレート２．４質量部、アクリロニトリル２．４質量部、２−ヒドロキシエチルアクリレート０．８質量部、アクリル酸０．８質量部、α−メチルスチレンダイマー０．０８質量部、ｔ−ドデシルメルカプタン０．１６質量部）を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。
追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍであり、ゲル含有率は９７．２％であった。示差走査熱量計で測定したガラス転移温度は０℃に１つ存在した。
【００６９】
（実施例７）コアシェル同一組成／コアシェル比＝コア部８０％／シェル部２０％
コアシェル比＝コア部８０％／シェル部２０％にした以外は実施例１と同様に重合した。
反応器に所定の初期水（イオン交換水７５質量部、イタコン酸３質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへコア部組成の所定量の配合単量体（ブタジエン３２質量部、スチレン３９．２質量部、メチルメタアクリレート２．４質量部、アクリロニトリル２．４質量部、２−ヒドロキシエチルアクリレート０．８質量部、アクリル酸０．８質量部、α−メチルスチレンダイマー０．０８質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル部組成の所定量の単量体（ブタジエン８質量部、スチレン１０．６質量部、メチルメタアクリレート０．６質量部、アクリロニトリル０．６質量部、２−ヒドロキシエチルアクリレート０．２質量部、アクリル酸０．２質量部、α−メチルスチレンダイマー０．０２質量部、ｔ−ドデシルメルカプタン０．０４質量部）を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。
追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍでありゲル含有量は９９．１％であった。示差走査熱量計で測定したガラス転移温度は０℃に一つ存在した。
【００７０】
（実施例８）コアシェル同一組成／コアシェル比＝コア部５０％／シェル部５０％
実施例１のブタジエン含有量をコアシェル共に７．５部にし、スチレン含有量を３７．０質量部にした以外は実施例１と同様に重合した。得られた共重合体ラテックスを苛性カリウムでＰＨ７．０±１．０に調整した時の体積平均粒子径３００ｎｍであり、ゲル含有率は９８．３％であった。示差走査熱量計で測定したガラス転移温度は６４℃に１つ存在した。
【００７１】
（実施例９）コアシェル同一組成／コアシェル比＝コア部５０％／シェル部５０％
コア部、シェル部共に単量体組成のＢＤを３７．５質量部にしてスチレンを７．０質量部に変更した以外は実施例１と同様に重合した。得られた共重合体ラテックスを苛性カリウムでＰＨ７．０±１．０に調整した時の体積平均粒子径は３００ｎｍであり、ゲル含有率は９８．３％であった。示差走査熱量計で測定したガラス転移温度は−５６℃に１つ存在した。
【００７２】
（実施例１０）コアシェル同一組成／コアシェル比＝コア部５０％／シェル部５０％
体積平均粒子径を７０ｎｍにした以外は実施例１と同様に重合した得られた共重合体ラテックスを苛性カリウムでＰＨ７．０±１．０に調整した時の体積平均粒子径は７０ｎｍであり、ゲル含有率は９９．０％であった。示差走査熱量計で測定したガラス転移温度は０℃に１つ存在した。
【００７３】
（実施例１１）コアシェル同一組成／コアシェル比＝コア部５０％／シェル部５０％
体積平均粒子径を６００ｎｍにした以外は実施例１と同様に重合した。得られた共重合体ラテックスを苛性カリウムでＰＨ７．０±１．０に調整した時の体積平均粒子径は６００ｎｍであり、ゲル含有率は９８．０％であった。示差走査熱量計で測定したガラス転移温度は０℃に１つ存在した。
【００７４】
（実施例１２）コアシェル同一組成／コアシェル比＝コア部１０％／シェル部９０％
コアシェル比＝コア部１０％／シェル部９０％にした以外は実施例１と同様に重合した。
反応器に所定の初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへコア部組成の所定量の配合単量体（ブタジエン４質量部、スチレン４．９質量部、メチルメタアクリレート０．３質量部、アクリロニトリル０．３質量部、２−ヒドロキシエチルアクリレート０．１質量部、アクリル酸０．１質量部、α−メチルスチレンダイマー０．０１質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル部組成の所定量の単量体（ブタジエン３６質量部、スチレン４４．１質量部、メチルメタアクリレート２．７質量部、アクリロニトリル２．７質量部、２−ヒドロキシエチルアクリレート０．９質量部、アクリル酸０，９質量部、α−メチルスチレンダイマー０．０９質量部、ｔ−ドデシルメルカプタン０．１８質量部）を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍであり、ゲル含有率は９６．０％であった。示差走査熱量計で測定したガラス転移温度は０℃に１つ存在した。
【００７５】
(実施例１３) コアシェル同一組成／コアシェル比＝コア部９０％／シェル部１０％
コアシェル比＝コア部９０％／シェル部１０％にした以外は実施例１と同様に重合した。
反応器に所定の初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへコア部組成の所定量の配合単量体（ブタジエン３６．０質量部、スチレン４４．１質量部、メチルメタアクリレート２．７質量部、アクリロニトリル２．７質量部、２−ヒドロキシエチルアクリレート０．９質量部、アクリル酸０．９質量部、α−メチルスチレンダイマー０．２７質量部、ｔ−ドデシルメルカプタン０．２７質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル部組成の所定量の単量体（ブタジエン４質量部、スチレン４．９質量部、メチルメタアクリレート０．３質量部、アクリロニトリル０．３質量部、２−ヒドロキシエチルアクリレート０．１質量部、アクリル酸０．１質量部、α−メチルスチレンダイマー０．０１質量部、ｔ−ドデシルメルカプタン０．０１質量部を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。
追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍであり、ゲル含有率は１００％であった。示差走査熱量計で測定したガラス転移温度は０℃に１つ存在した。
【００７６】
（実施例１４）コアシェル非同一組成／コアシェル比＝コア部５０％／シェル部５０％
反応器に所定の初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへコア部組成の所定量の配合単量体（ブタジエン２０質量部、スチレン２４．５質量部、メチルメタアクリレート１．５質量部、アクリロニトリル１．５質量部、２−ヒドロキシエチルアクリレート０．５質量部、アクリル酸０．５質量部、α−メチルスチレンダイマー０．０５質量部、ｔ−ドデシルメルカプタン０．０５質量部）を３時間かけて追添した。同時に触媒水（イオン交換水１２質量部、過硫酸ソーダ０．６質量部、苛性ソーダ０．１５質量部、乳化剤（ドデシルベンゼンスルホン酸ナトリウム）０．０７５質量部）を追添した。コア部組成の追添終了後１時間反応させ、シェル部組成の所定量の単量体（ブタジエン２８質量部、スチレン１６．５質量部、メチルメタアクリレート１．５質量部、アクリロニトリル１．５質量部、２−ヒドロキシエチルアクリレート０．５質量部、アクリル酸０．５質量部、α−メチルスチレンダイマー０．０５質量部、ｔ−ドデシルメルカプタン０．１質量部）を３．５時間で追添した。シェル部組成の追添時にも触媒水（イオン交換水１２質量部、過硫酸ソーダ０．６質量部、苛性ソーダ０．１５質量部、乳化剤（ドデシルベンゼンスルホン酸ナトリウム）０．０７５質量部）を同時に追添した。追添終了後温度を９５℃に昇温して１時間反応させ重合を完結させた。得られた共重合体ラテックスは水蒸気蒸留して未反応単量体を除去した。得られた共重合体ラテックスを苛性カリウムでＰＨ７．０±１．０に調整した時の体積平均粒子径は３００ｎｍであり、ゲル含有率は９６．０％であった。示差走査熱量計で測定したガラス転移温度は０℃と−２８℃に２つ存在した。
【００７７】
（実施例１５）コアシェル非同一組成／コアシェル比＝コア部５０％／シェル部５０％
シェル部のｔ−ドデシルメルカプタンを１．０質量部にした以外は実施例１４と同様に重合した。得られた共重合体ラテックスを苛性カリウムでＰＨ７．０±１．０に調整した時の体積平均粒子径は３００ｎｍであり、ゲル含有率は９０．０％であった。示差走査熱量計で測定したガラス転移温度は０℃と−２８℃に２つ存在した。
【００７８】
（実施例１６）コアシェル非同一組成／コアシェル比＝コア部５０％／シェル部５０％
コア部のｔ−ドデシルメルカプタンを０．８質量部にした以外は実施例１４と同様に重合した。得られた共重合体ラテックスを苛性カリウムでＰＨ７．０±１．０に調整した時の体積平均粒子径は３００ｎｍであり、ゲル含有率は８５．２％であった。示差走査熱量計で測定したガラス転移温度は０℃と−２８℃に２つ存在した。
【００７９】
（比較例１）均一粒子、実施例１のシェル部組成
反応器に所定の初期水（イオン交換水７５質量部、イタコン酸３．０質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへ実施例１のシェル部組成の２倍に当たる配合単量体（ブタジエン４０質量部、スチレン５０質量部、メチルメタアクリレート３質量部、アクリロニトリル３質量部、２−ヒドロキシエチルアクリレート１．０質量部、アクリル酸１．０質量部、α−メチルスチレンダイマー０．０５質量部、ｔ−ドデシルメルカプタン０．２質量部）を６時間３０分かけて追添した。同時に触媒水（イオン交換水２４質量部、過硫酸ソーダ１．２質量部、苛性ソーダ０．３０質量部、乳化剤（ドデシルベンゼンスルホン酸ナトリウム）０．１５質量部）を追添した。追添終了後温度を９５℃に昇温して１時間反応させ重合を完結させた。得られた共重合体ラテックスは水蒸気蒸留して未反応単量体を除去した。得られた共重合体ラテックスの体積平均粒子径は３００ｎｍであり、ゲル含有率は９７．０％であった。示差走査熱量計で測定したガラス転移温度は０℃に１つ存在した。
【００８０】
（比較例２）均一粒子、実施例１のコア部組成
反応器に初期水（イオン交換水７５質量部、イタコン酸３質量部、シード（粒子径３５ｎｍのポリスチレンラテックス）、乳化剤（ドデシルベンゼンスルホン酸ナトリウム）０．３質量部）を仕込み攪拌しながら８０℃に昇温して保持した。ここへ実施例１のコア部組成単量体の２倍量（ブタジエン４０質量部、スチレン４９質量部、メチルメタアクリレート３質量部、アクリロニトリル３質量部、ヒドロキシエチルアクリレート１質量部、アクリル酸１．０質量部、α−メチルスチレンダイマー０．１質量部）を６．５時間で追添した。単量体追添時に触媒水（イオン交換水２４質量部、過硫酸ソーダ１．２質量部、苛性ソーダ０．３質量部、乳化剤（ドデシルベンゼンスルホン酸ナトリウム）０．１５質量部）を同時に追添した。追添終了後温度を９５℃に昇温して１時間反応させ重合を完結させた。得られた共重合体ラテックスは水蒸気蒸留して未反応単量体を除去した。
得られた共重合体ラテックス得られた共重合体ラテックスを苛性カリウムでＰＨ７．０±１．０に調整した時の体積平均粒子径は３００ｎｍでありゲル含有率は１００％であった。示差走査熱量計で測定したガラス転移温度は０℃に１つ存在した。
【００８１】
（比較例３）コアシェル非同一組成、コア／シェル比＝５０％／５０％
実施例１５のコア部のｔ−ドデシルメルカプタンを１．０質量部にした以外は実施例１５６と同様に重合した。得られた共重合体ラテックスを苛性カリウムでＰＨ７．０±１．０に調整した時の体積平均粒子径は３００ｎｍであり、ゲル含有率は７５．０％であった。示差走査熱量計で測定したガラス転移温度は０℃と−２８℃に２つ存在した。
【００８２】
（比較例４）コアシェル非同一組成、コア／シェル比＝５０％／５０％
比較例３のコア部のｔ−ドデシルメルカプタンを１．５質量部にし、シェル部のｔ−ドデシルメルカプタンを２．０質量部にした以外は比較例３と同様に重合した。得られた共重合体ラテックスを苛性カリウムでＰＨ７．０±１．０に調整した時の体積平均粒子径は３００ｎｍであり、ゲル含有率は６１．０％であった。示差走査熱量計で測定したガラス転移温度は０℃と−２８℃に２つ存在した。
【００８３】
（比較例５）コアシェル非同一組成、コア／シェル比＝５０％／５０％
比較例３のコア部のｔ−ドデシルメルカプタンを０．０５質量部にし、シェル部のｔ−ドデシルメルカプタンを２．０質量部にした以外は比較例３と同様に重合した
得られた共重合体ラテックスを苛性カリウムでＰＨ７．０±１．０に調整した時の体積平均粒子径は３００ｎｍであり、ゲル含有率は９０．０％であった。示差走査熱量計で測定したガラス転移温度は０℃と−２８℃に２つ存在した。
【００８４】
（比較例６）コアシェル非同一組成、コア／シェル比＝５０％／５０％
比較例３のコア部のｔ−ドデシルメルカプタンを１．５質量部にし、シェル部のｔ−ドデシルメルカプタンを０．０５質量部にした以外は比較例３と同様に重合した
得られた共重合体ラテックスを苛性カリウムでＰＨ７．０±１．０に調整した時の体積平均粒子径は３００ｎｍであり、ゲル含有率は９２．０％であった。示差走査熱量計で測定したガラス転移温度は０℃と−２８℃に２つ存在した。
【００８５】
【表１】
2013182765.tif 000004
【００８６】
【表２】
2013182765.tif 000005
【００８７】
【表３】
2013182765.tif 000006
【００８８】
【表４】
2013182765.tif 000007
【００８９】
【表５】
2013182765.tif 000008
【００９０】
【表６】
2013182765.tif 000009
【産業上の利用可能性】
【００９１】
本発明は、電気二重層キャパシタやリチウムイオンキャパシタ、リチウムイオン二次電池等の電気化学的デバイス電極バインダーとして利用できる。